ГОЛОВКА АППЛИКАТОР ДЛЯ ОПТИЧЕСКОГО ВОЛОКНА С УМЕНЬШЕННОЙ ДЛИНОЙ СМАЧИВАНИЯ

1. Устройство для покрытия оптического волокна, содержащее:
1
2
2
2
2
чисто коническую головку-аппликатор, имеющую конический входной участок с сужающейся на конус стенкой с половинным углом наклона α, где 2° ≤ α ≤ 25°, и высотой конуса L менее 2,2 мм, и цилиндрический участок с внутренним диаметром d, причем 0,1 мм ≤ d≤ 0,5 мм и высотой цилиндра L, причем 0,05 мм ≤ L≤ 1,25 мм;
5
направляющую головку, имеющую выход для оптического волокна, причем направляющая головка находится рядом с чисто конической головкой-аппликатором, так что длина смачивания (L) между выходом оптического волокна из направляющей головки и входом в чисто коническую головку-аппликатор составляет от 1 мм до 5 мм, и
6
держатель для удерживания чисто конической головки-аппликатора и направляющей головки в фиксированном взаимоотношении, задающем камеру покрытия между направляющей головкой и чисто конической головкой-аппликатором, причем камера покрытия имеет внутренний радиус L, отсчитываемый от оси оптического волокна до внутренней стенки держателя, который составляет от 3 мм до 10 мм.
5
2. Устройство по п. 1, в котором длина смачивания (L) меньше 4,5 мм.
5
3. Устройство по п. 1, в котором длина смачивания (L) меньше 1,5 мм.
6
4. Устройство по п. 1, в котором внутренний радиус L камеры покрытия составляет от 7 мм до 9 мм.
1
5. Устройство по п. 1, в котором высота конуса L составляет от 0,25 мм и 2,0 мм.
6. Устройство по любому из пп. 1-5, в котором давление смазки в головке меньше 500 psi (34,5 бар).
7. Устройство по любому из пп. 1-5, в котором максимальная температура вихря, образованного в камере покрытия, меньше 175°C.
8. Устройство по любому из пп. 1-5, причем максимальная температура вихря, образованного в камере покрытия, меньше 100°C.
d
9. Способ покрытия оптического волокна в процессе вытягивания волокна, в котором оптическое волокно вытягивается со скоростью вытягивания V, причем способ покрытия оптического волокна включает в себя:
die
1
2
2
2
2
5
6
coat
проведение вытянутого оптического волокна через направляющую головку и затем через чисто коническую головку-аппликатор, причем чисто коническая головка-аппликатор имеет температуру стенок T и конический входной участок с сужающейся на конус стенкой с половинным углом α, причем 2°≤α≤25°, и высотой конуса L менее 2,2 мм, и цилиндрический участок, имеющий внутренний диаметр d, причем 0,1≤d≤0,5 мм, и высотой цилиндра L, причем 0,05≤L≤1,25 мм, причем направляющая головка имеет выход для оптического волокна, причем направляющая головка находится рядом с чисто конической головкой-аппликатором, так что длина смачивания (L) между выходом оптического волокна из направляющей головки и входом в чисто коническую головку-аппликатор составляет от 1 мм до 5 мм, причем чисто коническая головка-аппликатор и направляющая головка удерживаются держателем в фиксированном взаимоотношении, задавая камеру покрытия между направляющей головкой и чисто конической головкой-аппликатором, причем камера покрытия имеет внутренний радиус L, отсчитываемый от оси оптического волокна до внутренней стенки держателя, который составляет от 3 мм до 10 мм, и камера покрытия удерживает жидкую композицию для покрытия, которая увлекается на поверхность оптического волокна при его вытягивании через чисто коническую головку-аппликатор, что приводит к толщине покрытия d на поверхности оптического волокна.
5
10. Способ по п. 9, в котором длина смачивания (L) меньше 4,5 мм.
6
11. Способ по п. 9, в котором внутренний радиус L камеры покрытия составляет от 7 мм до 9 мм.
1
12. Способ по п. 9, в котором высота конуса L составляет от 0,25 мм до 2,0 мм.
d
13. Способ по любому из пп. 9-12, в котором скорость вытягивания V больше 45 м/с.
d
14. Способ по любому из пп. 9-12, в котором скорость вытягивания V больше 60 м/с.
5
d
15. Способ по любому из пп. 9-12, в котором отношение длины смачивания L к скорости вытягивания V составляет от 0,01 мсек до 0,15 мсек.
5
d
16. Способ по любому из пп. 9-12, в котором отношение длины смачивания L к скорости вытягивания V составляет от 0,025 мсек до 0,125 мсек.
coat
17. Способ по любому из пп. 9-12, в котором толщина d жидкой композиции для покрытия на поверхности оптического волокна составляет от 2 микрон до 50 микрон.
18. Способ по любому из пп. 9-12, в котором жидкая композиция для покрытия, увлекаемая на поверхность оптического волокна, является УФ-отверждаемой акрилатной композицией, которую отверждают с использованием светодиодного источника УФ-излучения, имеющего спектр излучения с пиком на длине волны в диапазоне 300-450 нм.
coat
19. Способ по любому из пп. 9-12, в котором чисто коническая головка-аппликатор является головкой для первого покрытия, и жидкая композиция для покрытия, увлекаемая на поверхность оптического волокна, представляет собой первое покрытие, и толщина d жидкой композиции для первого покрытия на поверхности оптического волокна, составляет от 10 микрон до 50 микрон.
coat
20. Способ по любому из пп. 9-12, в котором чисто коническая головка-аппликатор является головкой для второго покрытия, а жидкая композиция для покрытия, увлекаемая на поверхность оптического волокна, представляет собой второе покрытие, и толщина d жидкой композиции для второго покрытия на поверхности оптического волокна, составляет от 10 микрон до 50 микрон
coat
21. Способ по любому из пп. 9-12, в котором чисто коническая головка-аппликатор является головкой для третьего красочного покрытия, а жидкая композиция для покрытия, увлекаемая на поверхность оптического волокна, представляет собой слой краски, и толщина d жидкой красящей композиции для покрытия на поверхности оптического волокна, составляет от 2 микрон до 10 микрон.
die
22. Способ по любому из пп. 9-12, в котором температура T стенок чисто конической головки-аппликатора составляет от 25°C до 75°C.
23. Способ по любому из пп. 9-12, в котором температура волокна, входящего в чисто коническую головку-аппликатор, составляет от 40°C до 85°C.